(57)【要約】      （修正有）【課題】  従来の織機を用いて、製織方法の工夫により、糸としては通常の紡績糸等を用いて、また、杢調の柄も人為的なものではなく、自然な質感のある織物の製造方法を提供する。【解決手段】  ２種以上の異なる糸を１組の経糸として引き揃えて整経ビームを作成し、前記１組の糸を１本の経糸とみなし製織する。【効果】ヘルドークロスフェル間又はヘルドメール内で糸の位置が自由に入れ替わり、織物の表面側にでる糸がランダム入れ替わる織物が得られる。【選択図】なし【特許請求の範囲】
【請求項１】
２種類以上の糸を１組の経糸として引き揃えで整経ビームを作成し、前記１組の糸を１本の経糸とみなした形の織物組織として製織することを特徴とする織物の製造方法。
【請求項２】
２種類以上の糸を１組の経糸として１つのヘルドを通し、前記１組の糸を１本の経糸とみなした形の織物組織として製織することを特徴とする織物の製造方法。
【請求項３】
前記２種類以上の糸は、染着差のある２種類以上の糸で、製織後染め分けすることを特徴とする請求項１及び２に記載の織物の製造方法。
【請求項４】
前記２種類以上の糸は、２色以上の先染糸であることを特徴とする請求項１及び２に記載の織物の製造方法。
【請求項５】
前記２種類以上の糸は、同色で濃淡のある２種類以上の糸であること特徴とする請求項１及び２記載の織物の製造方法。
【請求項６】
請求項１〜５に記載の方法で製造された織物。
【発明の詳細な説明】
【技術分野】
【０００１】
本発明は，自然な質感，杢調、意匠性に優れた織物の製造方法に関するものである。
【背景技術】
【０００２】
従来より、杢調や意匠性の織物は、糸の凹凸を利用する方法や、部分的に染め分け出来る糸、部分的に染め分けをした糸を利用する方法など、糸形状の変化に頼る方法が主であった。
しかしこれらの方法では、時として杢の模様が機械的（人為的）になることがあり、織物としては欠点とされる場合があった。
【０００３】
【特許文献１】特開平９−８７９４３号
【特許文献２】特開平１０−３１７２４９号
【発明の開示】
【発明が解決しようとする課題】
【０００４】
本発明は、上記事情に鑑みなされたもので、従来の織機を用いて、糸としては通常の紡績糸等を用いて、製織方法の工夫により、また、杢彫の柄も機械的（人為的)なものではなく、自然な質感のある織物の製造方法を提供することを目的とする。
【課題を解決するための手段】
【０００５】
本発明者は、上記目的を達成するため鋭意検討を行った結果、２種以上の異なる糸を引き揃えて１組の糸とみなした形の組織として製織する際、ヘルドとクロスフェル間で糸が自由に位置が入れ替わり、織物の表面側にでる糸がランダムに入れ替わることを見出し、本発明をなすに至った。
【０００６】
本発明は、
（１）２種類以上の糸を１組の経糸として引き揃えで整経ビームを作成し、前記１組の糸を１本の経糸とみなした形の織物組織として製織することを特徴とする織物の製造方法、
（２）２種類以上の糸を１組の経糸として１つのヘルドを通し、前記１組の糸を１本の経糸とみなした形の織物組織として製織することを特徴とする織物の製造方法、
（３）前記２種類以上の糸は、染着差のある２種類以上の糸で、製織後染め分けすることを特徴とする（１）及び（２）に記載の織物の製造方法、
（４）前記２種類以上の糸は、２色以上の先染糸であることを特徴とする（１）及び（２）に記載の織物の製造方法、
（５）前記２種類以上の糸は、同色で濃淡のある２種類以上の糸であること特徴とする（１）及び（２）記載の織物の製造方法、
（６）（１）から（５）に記載の方法で製造された織物、
を提供する。
【発明の効果】
【０００７】
本発明によれば、２種以上の異なる糸を引き揃えて製織すると、ヘルドとクロスフェル間で糸が自由に位置が入れ替わり、織物の表面側に現れる糸がランダムに入れ替わる織物になり、
＜イ＞特殊な糸を用いることなく、簡単に意匠性のある織物が作製でき、
＜ロ＞また、杢の出方がランダムであるため、自然な質感のある杢調の織物が作製できる。
【発明を実施するための最良の形態】
【０００８】
以下本発明を、図を利用して説明する。
図１は、従来の織機の構造を模式的に示した図である。図１において、経糸１は整経機で平行にそろえられてワープビーム２に巻かれている。このワープビーム２から引き出された経糸１は、綾棒３と呼ばれる細長い棒で２本おき又は数本おきに上下に振り分けられ，次の綾棒３’でその上下を逆にして経糸の順序が横方向に乱れるのを防いでいる。綾棒３，３’を通過した経糸１は、中央に小さな孔のある針金を多数並べて作られたヘルド４，４’の各孔に通され，ついで櫛目状に並べられた棒を枠で固定した筬５の各間隙を２本から数本いっしょに通された後、織布となり、ブレストビーム６，巻き取りローラ７を経てクロスビーム８に巻上げられる。
ヘルド４，４’は、回転するボットム軸９に取り付けられたタペット１０，１０’により交互に昇降させられ、ヘルド４，４’の前後に開口を形成する。この開口は、ヘルドが２枚であるから、ヘルド４が上昇してヘルド４’が下降してできる開口１と、ヘルド４が下降してヘルド４’が上昇してできる開口２の２つが交互に形成される。
【０００９】
筬５は、スレー１１の先端近傍にあり、筬５の下にはシャットルレース１２が取り付けられ、スレー１１は、ロッキング軸１３を中心にヘルド４，４’の動きに同調して織機の前後方向に揺動する。
シャットルレース１２の上には、シャットル１４が左右に往復飛走している。シャットルは緯糸の管子（緯管）を内蔵しているので、大きく重いものである。これがシャットルレースの上を飛走しながら、緯糸を経糸と直角の方向に打ち込む。このシャットル１４の飛走もヘルド４，４’の昇降に同調している。すなわち、上記開口１のとき織機の左から右に飛んだら、次の開口２のときに右から左に飛びその都度緯糸を打ち込み、これを繰り返す。シャットル１４により緯糸が一本打ち込まれる度に、筬５は、クロスビーム８側に揺動してその緯糸を前の緯糸と平行になるように経糸間に押し込む。
【００１０】
図３を用いて、２種類以上の経糸を引き揃えた場合のヘルド及び筬の関係を説明する。
図中１１、１２は経糸の断面である。図３（ａ）は、２種類の経糸をそれぞれヘルドに通し、筬５で１組に分けている場合を示している。筬５で１組に分けられている経糸は、ヘルド−クロスフェル間で位置が入れ替わることができる。
図３（ｂ）は、２種類の経糸を１つのヘルドを通す場合を示している。この場合は、ヘルドメール内に、2種類の経糸を通しており、また、筬５で１組に分けられている。
【００１１】
本発明では、このような織機の経糸に染着差のある２種類以上の糸または２色以上の先染糸または同色で濃淡のある２本以上の糸を組とし、これを１本の経糸とみなした織物組織として製織する。この時、ヘルドークロスフェル間またはヘルドメールの中で、糸が自由に動きお互いの位置を入れ替えながら製織される。このため織物の表面では、経糸がランダムに入れ替わることになる。
また、１組の経糸は、２種類（本）または３種類（本）が好ましいが、種類数（本数）は特に限定されない。
【００１２】
本発明の織物の緯糸は、経糸とのバランスを取れば糸の太さや種類は特に限定されない。
【実施例】
【００１３】
＜実施例１＞
実施例１は、経糸に染着差のある２種類以上の糸として綿糸とポリエステルスパン糸を各々１本ずつを引き揃えて整経ビームを作成した。この綿糸とポリエステルスパン糸を、経通し時に１組として１本のヘルドに通す。このようにして準備した経糸に緯糸（綿糸）を打ち込んで、通常の製織方法により織物を作る。この時、織組織としては経糸１組（染着差のある２種類以上の糸が各々１本ずつ）を１本の糸と見なした形での組織とする。このようにして製織する事により、製織時にヘルドメールの中で、染着差のある２種類以上の糸が自由に動きお互いの位置を入れ替えながら製織される。この織物を、後染めで染め分けする。詳細な製織条件は下記の通りである。
（経糸）      綿糸３０番手：ポリエステルスパン糸３０番手  ＝１：１交互
（緯糸）      綿糸３０番手双糸
（経筬密度）  １６０本／吋
（緯密度）    ６０本／吋
（組織）      経糸引き揃えの３／１左綾織
【００１４】
図２の織物の拡大写真は、本願発明の方法で製織された織物である。綿糸とポリエステルスパン糸が１本づつで１組の経糸になっており、この経糸が図中で左右に入れ替わっているのが見える。このように、経糸がランダムに入れ替り、杢調をなしている。
【００１５】
＜実施例２＞
実施例２は、上記実施例１と同じ織り方で、経糸を２色以上の先染糸を用いた。その他の製織条件は、下記の通りとした。
（経糸）      綿糸先染ネイビー８０番手：綿糸先染レッド８０番手＝１：１交互
（緯糸）      綿糸先染イエロー８０番手双糸
（経筬密度）  ２４２本／吋
（緯密度）    ６５本／吋
（組織）      経糸引き揃えの平織
【００１６】
＜実施例３＞
実施例３は、経糸に染色性の違いのある２種類以上の糸、例えば綿糸とポリエステル糸を各々１本ずつ引き揃えて整経ビームを作成し、経通し時にそれらを交互に１本づつ１本のヘルドに通す。このようにして準備した経糸に緯糸を打ち込んで、通常の製織方法により織物を作るが、この時織物組織としては、染色性の違いのある２種類以上の糸が各々1本ずつ引き揃えられた状態を１本の糸と見なした形での組織とする。このようにして製織することにより、製織時にヘルドークロスフェル間で、染色性の違いのある２種類以上の糸が自由に動きお互いの位置を入れ替えながら製織される。この織物を後染めで染め分けし、自然な質感のある織物を得る。
経糸に２色以上の先染糸を用いた。その他の製織条件は、下記の通りとした。
（経糸）    綿糸インディゴ染１４番手：綿糸先染ブラウン１４番手＝１：１交互
（緯糸）    綿巻ＣＳＹ１０番手
（経密度）  １１０本／吋
（緯密度）  ４４本／吋
（組織）    経糸引き揃えの３／１右綾織
【００１７】
＜実施例４＞
実施例４は、上記実施例３と同じ織り方で、経糸に同色で濃淡のある２種類以上の糸を用いた。その他の製織条件は、下記の通りとした。
（経糸）    綿糸インディゴ染（１）１４番手：綿糸インディゴ染（２）１４番手  ＝１：１交互
（緯糸）    綿巻ＣＳＹ１０番手
（経密度）  １１０本／吋
（緯密度）  ４４本／吋
（組織）    経糸引き揃えの３／１右綾織
【図面の簡単な説明】
【００１８】
【図１】織機の概略図。
【図２】本発明の織物の拡大写真。
【図３】本発明の経糸とヘルド及び筬の関係説明図。
【符号の説明】
【００１９】
１、11、12      経糸
２        ワームピーム
３、３’  綾棒
４、４’  ヘルド
５        筬
【図１】
2006161189.tif 000002
【図３】
2006161189.tif 000003
【図２】
2006161189.tif 000004